(57)【要約】【課題】グリースの粘弾性特性の評価を簡便な手段によって実現可能とする。【解決手段】グリースの粘弾性特性の評価システムは、試料となるグリースＧが一面１１側に塗布される板部材５と、この板部材５の他面１２側に衝突させる鋼球６と、この鋼球６を衝突させた板部材５から出力される音をこの板部材５と非接触の状態で取得し、取得した音のレベルに応じた信号ｉを出力する取得器７と、信号ｉを解析してグリースＧの粘弾性特性を評価するための指標を求める解析装置８とを備えている。【選択図】      図１
2015014566.tif 000002
【特許請求の範囲】
【請求項１】
試料となるグリースが一面側に塗布される板部材と、
前記板部材の他面側に衝突させる衝突体と、
前記衝突体を衝突させた前記板部材から出力される音を当該板部材と非接触の状態で取得し、取得した音のレベルに応じた信号を出力する取得器と、
前記信号を解析して前記グリースの粘弾性特性を評価するための指標を求める解析装置と、
を備えていることを特徴とするグリースの粘弾性特性の評価システム。
【請求項２】
前記解析装置は、グリースの粘弾性特性の評価基準となる基準データを記憶している記憶部と、前記基準データと比較するために前記指標を出力する出力部と、を有している請求項１に記載のグリースの粘弾性特性の評価システム。
【請求項３】
前記解析装置は、前記信号のレベルが所定のレベルまで低下するまでの時間を、前記指標として求める請求項１又は２に記載のグリースの粘弾性特性の評価システム。
【請求項４】
前記解析装置は、前記信号の減衰に対応するデータを、前記指標として求める請求項１〜３のいずれか一項に記載のグリースの粘弾性特性の評価システム。
【請求項５】
前記解析装置は、前記信号から所定の周波数帯以外の周波数成分を取り除くフィルタを有している請求項１〜４のいずれか一項に記載のグリースの粘弾性特性の評価システム。
【請求項６】
前記板部材を、前記一面側を下にして、載せて保持する多孔質からなる支持台を、更に備えている請求項１〜５のいずれか一項に記載のグリースの粘弾性特性の評価システム。
【請求項７】
前記板部材を吊り下げた状態で支持する線状部材を、更に備えている請求項１〜５のいずれか一項に記載のグリースの粘弾性特性の評価システム。
【請求項８】
試料となるグリースを板部材の一面側に塗布し、
この板部材の他面側に対して衝撃力を付与することにより、当該板部材から出力される音を当該板部材と非接触の状態で取得し、取得した音のレベルに応じて出力された信号を解析して、前記グリースの粘弾性特性を評価するための指標を求めることを特徴とするグリースの粘弾性特性の評価方法。
【発明の詳細な説明】
【技術分野】
【０００１】
本発明は、グリースの粘弾性特性の評価方法、及びその評価システムに関する。
【背景技術】
【０００２】
グリースの粘弾性特性を評価するための装置として、円錐・板レオメータが知られている（例えば、特許文献１、図１参照）。円錐・板レオメータは、図７（Ａ）に示すように、円錐面９１ａを有している第１円板９１と、円錐面９１ａに対向する平面９２ａを有しかつ第１円盤９１と同心上に設けられている第２円板９２と、第１円板９１を回転駆動する駆動軸９３と、第２円板９２と一体回転する従動軸９４と、従動軸９４に設けられているトルクセンサ９５とを備えている。
【０００３】
この円錐・板レオメータを用いて行うグリースの粘弾性特性の評価方法として、試料となるグリースＧを第１円板９１の円錐面９１ａと第２円板９２の平面９２ａとの間に充填し、駆動軸９３により第１円板９１を振動させてグリースＧに振動変形を与え、このグリースＧに作用する力を、第２円板９２及び従動軸９４を通じてトルクセンサ９５が計測し、その計測した値を解析する手法（例えばひずみ制御方式）がある。
【先行技術文献】
【特許文献】
【０００４】
【特許文献１】特開２０１２−２４１１６７号公報
【発明の概要】
【発明が解決しようとする課題】
【０００５】
しかし、生産したグリースの粘弾性特性を、前記のような円錐・板レオメータを用いて評価するためには、そのグリースを円錐面９１ａと平面９２ａとの間に適切に充填する必要があり、準備作業に手間を要する他、充填するグリースの量が多く必要となる。なお、レオメータには、図７（Ａ）に示すような円錐・板型以外にも、図７（Ｂ）に示す平行板型や、図７（Ｃ）に示す同心シリンダ型のものがあるが、円錐・板型の場合と同様に、準備作業に手間を要する等の課題を有する。
【０００６】
特に、グリースの生産はバッチ方式で行われることが多いため、その品質にばらつきが発生しやすい。このため、バッチ毎にグリースの品質（粘弾性特性）を確認する必要があるが、その品質確認を前記円錐・板レオメータを用いて行う場合、バッチ毎にグリースの充填を適切に行う必要があり、作業効率が悪い。
【０００７】
そこで、本発明は、グリースの粘弾性特性の評価を簡便な手段によって実現可能とする方法、及び評価システムを提供することを目的とする。
【課題を解決するための手段】
【０００８】
本発明のグリースの粘弾性特性の評価システムは、試料となるグリースが一面側に塗布される板部材と、前記板部材の他面側に衝突させる衝突体と、前記衝突体を衝突させた前記板部材から出力される音を当該板部材と非接触の状態で取得し、取得した音のレベルに応じた信号を出力する取得器と、前記信号を解析して前記グリースの粘弾性特性を評価するための指標を求める解析装置と、を備えていることを特徴とする。
【０００９】
本発明によれば、板部材の一面側に試料となるグリースを塗布し、この板部材の他面側に衝突体を衝突させ、これにより板部材から出力される音を取得し、取得した音のレベルに応じて出力された信号を解析して、そのグリースの粘弾性特性を評価するための指標を求めることから、グリースの評価を簡便な手段によって実現することができる。
【００１０】
また、前記解析装置は、グリースの粘弾性特性の評価基準となる基準データを記憶している記憶部と、前記基準データと比較するために前記指標を出力する出力部と、を有しているのが好ましい。
この場合、グリースの粘弾性特性の評価基準となる基準データと、解析装置が求めた指標との比較が可能となり、生産したグリースの品質確認を容易に行うことができる。
【００１１】
また、前記解析装置は、前記信号のレベルが所定のレベルまで低下するまでの時間を、前記指標として求めるのが好ましい。
この場合、グリースのダンピング性能の評価に役立てることが可能となる。
【００１２】
また、前記解析装置は、前記信号の減衰に対応するデータを、前記指標として求めるのが好ましい。
この場合、グリースのダンピング性能の評価に役立てることが可能となる。
なお、他の指標と併せてこの減衰に対応するデータを求めることで、別の観点からのダンピング特性の評価に役立てることが可能となる。
【００１３】
また、前記解析装置は、前記信号から所定の周波数帯以外の周波数成分を取り除くフィルタを有しているのが好ましい。
この場合、グリースの粘弾性特性を評価するために好適な周波数帯を用いて指標を求めることが可能となる。
【００１４】
また、前記評価システムは、前記板部材を、前記一面側を下にして、載せて保持する多孔質からなる支持台を、更に備えているのが好ましい。
この場合、比較的低い周波数の音を板部材から発生させることができる。つまり、比較的高い周波数を支持台によって弱めることが可能となり、比較的に低い周波数の音を取得して解析することができる。この結果、解析装置の構成を簡単にすることが可能となる。
又は、前記評価システムは、前記板部材を吊り下げた状態で支持する線状部材を、更に備えているのが好ましい。
この場合、板部材における自由な振動が制限され難い状態で、板部材を支持することができる。
【００１５】
また、本発明のグリースの粘弾性特性の評価方法は、試料となるグリースを板部材の一面側に塗布し、この板部材の他面側に対して衝撃力を付与することにより、当該板部材から出力される音を当該板部材と非接触の状態で取得し、取得した音のレベルに応じて出力された信号を解析して、前記グリースの粘弾性特性を評価するための指標を求めることを特徴とする。
本発明によれば、グリースの特性の評価を簡便な手段によって実現することができる。
【発明の効果】
【００１６】
本発明によれば、グリースの特性の評価を簡便な手段によって実現することができる。
【図面の簡単な説明】
【００１７】
【図１】本発明のグリースの粘弾性特性の評価システムの例を示す模式図である。
【図２】解析装置のブロック図である。
【図３】板部材にグリースを塗布した場合の評価処理を説明するためのグラフであり、（ａ）は、解析装置が取得した信号を波形として示したグラフであり、（ｂ）は、この波形データを解析装置が更に処理して得たデータのグラフである。
【図４】板部材にグリースを塗布しない場合の処理を説明するためのグラフであり、（ａ）は、解析装置が取得した信号を波形として示したグラフであり、（ｂ）は、この波形データを解析装置が更に処理して得たデータのグラフである。
【図５】解析装置が求める指標（解析結果データ）の他の例を説明するためのグラフである。
【図６】他の支持構造により板部材を支持した場合の評価システムの図である。
【図７】従来例を説明する説明図である。
【発明を実施するための形態】
【００１８】
以下、本発明の実施の形態を図面に基づいて説明する。
〔システム構成について〕
図１は、本発明のグリースの粘弾性特性の評価システムの例を示す模式図である。
この評価システムは、粘弾性特性の評価対象の試料となるグリースＧが塗布される板部材５と、この板部材５に衝突させる衝突体である鋼球６と、板部材５から発生する音を取得する取得器７と、取得器７が出力する信号ｉを解析する解析装置８とを備えている。
【００１９】
板部材５は、鋼製の板部材からなり、試料となるグリースＧが一面１１側に塗布される。グリースＧは薄く塗布され、例えば、厚さ１ミリ程度のグリースＧによる薄膜が、一面１１上に形成される。
板部材５の輪郭形状は任意であり、例えば、円形や矩形とすることができる。例えば、板部材５を矩形とする場合、縦８０ミリ、横４０ミリ、厚さ１ミリの薄板とすることができる。
また、板部材５の厚さ、及び材質についても変更可能であるが、このグリースＧが実際に適用される機器においてそのグリースＧが塗布される部材の厚さと同じ厚さ及び当該部材と同じ材質である板部材５とするのが好ましい。なお、板部材５の厚さ（及び大きさ）については、鋼球６が衝突した際に所定の周波数の音が出力されやすい仕様のものとすることができる。
【００２０】
本実施形態の評価システムは、更に、この板部材５を吊り下げた状態で支持する線状部材９を備えている。線状部材９はワイヤからなり、板部材５の複数箇所において線状部材９の一端部が取り付けられている。なお、線状部材９の他端部は、図外のフレームに取り付けられており、この線状部材９によって板部材５は吊り下げられた状態となる。そして、この状態にある板部材５の一面１１側、つまり、下面側にグリースＧが塗布されている。
また、線状部材９と板部材５とを切り離すことにより、又は、板部材５を線状部材９と共に前記フレームから取り外すことにより、板部材５を、異なる仕様（厚さ等）の物へ変更する作業が容易となる。
【００２１】
そして、グリースＧが塗布された一面１１を下面として設置された板部材５に対して、鋼球６を上から落下（自由落下）させる。鋼球６は、板部材５の他面１２側、つまり、上面に衝突することで、板部材５に対して衝撃力を付与する。なお、複数のグリースＧについて複数回にわたって評価を行う場合、評価毎に、板部材５に対する鋼球６の落下高さを同一とする。鋼球６は、例えば、直径が１０ミリ程度の球体からなり、板部材５における衝突点からの落下高さを１２ｃｍとすることができる。
【００２２】
図１に示すように、板部材５は上面が傾斜するように設置されることから、この板部材５に衝突した鋼球６は、板部材５外の領域へと向かって跳ね返ることができる。このため、板部材５には、瞬間的な衝撃力を一度のみ付与することが可能となる。
なお、本実施形態では、衝突体としての鋼球６を用いた場合を説明するが、衝突体は硬質部材であればよく、鋼製以外であってもよい。
【００２３】
取得器７は、鋼球６が衝突した板部材５の応答を、音として取得し、取得した音を、そのレベル（大きさ）に応じた電気的な信号ｉに変換するマイクロフォンからなる。取得器７は、吊り下げられた状態にある板部材５から離れて設置されている。そして、板部材５と取得器７との距離は変化させない。本実施形態では、板部材５の一面１１側に取得器７が設けられており、複数のグリースＧについて複数回にわたって評価を行う場合、評価毎に、板部材５に対する取得器７の位置（距離）を同じとしている。
【００２４】
取得器７は、解析装置８と通信ケーブル１５によって接続されており、信号ｉを解析装置８へ送信する。この取得器７によれば、鋼球６が板部材７に衝突した際の衝撃力に起因してこの板部材５から出力される音を、この板部材５と非接触の状態で取得し、取得した音のレベルに応じた信号ｉを出力することができる。
【００２５】
解析装置８は、コンピュータからなり、取得器（マイクロフォン）７から出力された信号ｉを処理する。つまり、解析装置８は音の分析を行う。図２は、解析装置８のブロック図である。解析装置８は、取得器（マイクロフォン）７から出力された信号ｉを入力する通信インターフェース２０と、信号ｉを処理するＣＰＵを有する演算処理部２１と、データを保存するメモリ等からなる記憶部２２と、各種の情報を出力する出力部２３とを有している。出力部２３は、各種の情報を画像や数値として表示するモニタからなる。記憶部２２へのデータの記憶、及び記憶部２２に記憶されているデータの読み出しの処理は演算処理部２１が行う。また、出力部２３への情報の出力処理は演算処理部２１によって行われる。
【００２６】
そして、演算処理部２１は、信号ｉを解析して、板部材７に塗布されているグリースＧの粘弾性特性を評価するための指標を求める機能を有している。なお、この機能は、記憶部２２に記憶されているコンピュータプログラムを演算処理部２１が実行することによって実現される。
【００２７】
また、解析装置８は、信号ｉから所定の周波数帯以外の周波数成分を取り除くフィルタ（バンドパスフィルタ）２４を有している。このフィルタ２４によれば、グリースＧの粘弾性特性を評価するために好適な周波数帯を用いて指標を求めることが可能となる。例えば、解析装置８は、信号ｉを波形として取得することができるが、その波形のうちの高周波成分を除去することが可能となる。なお、取り除く周波数成分は、高周波のみならず任意であり、グリースＧの評価を行うために好適な周波数帯を残すために、取り除く周波数成分を設定すればよい。
【００２８】
〔グリースＧの評価処理について〕
以上の構成を備えている評価システムによれば、板部材５の一面１１側に試料となるグリースＧを塗布し、この板部材５の他面１２側に鋼球６を衝突させ、その際に板部材５から出力される音を取得器７によって取得する。そして、この取得した音のレベルに応じて出力された信号ｉを解析装置８が解析することで、そのグリースＧの粘弾性特性を評価するための指標を求めることができる。このため、グリースＧの評価を簡便な手段によって実現することができる。
【００２９】
特にグリースＧが、バッチ方式により生産される場合、バッチ毎のグリースＧを、同じ仕様（厚さ、大きさ、材質が同じ）である複数枚の板部材５に、所定の厚さで塗布する。そして、これら板部材５を順番に設置し、鋼球６を衝突させ、取得器７から出力される信号ｉを解析装置８が取得し、解析装置８がこの信号ｉの解析を行い、バッチ毎のグリースＧの品質確認を次々に行うことができる。
または、共通する板部材５に対して、バッチ毎のグリースＧを次々と塗りなおして、同様の解析を行なってもよい。
何れの場合であっても、効率よくグリースＧの評価処理を行うことが可能となる。
【００３０】
解析装置８が行う処理の具体例について説明する。
解析装置８の記憶部２２には、グリースＧの粘弾性特性の評価基準となる基準データが記憶されている。この基準データとは、適切な仕様（粘弾性特性）であると判断されたグリースＧを前記板部材５に塗布して、これに鋼球６を衝突させ、これにより取得された信号ｉから得られたデータである。
【００３１】
そして、実際に生産された（バッチ方式で生産された）グリースＧを前記板部材５に塗布して、これに鋼球６を衝突させ、これにより取得された信号ｉから解析装置８が、そのグリースＧの粘弾性特性を評価するための指標として、解析結果データを得る。すると、解析装置８は、この解析結果データ（指標）と、前記基準データとを比較し、基準データにもとづいて、生産されたグリースＧの評価を行う。
【００３２】
また、解析装置８の出力部（モニタ）２３には、解析結果データ（指標）が出力され、このシステムを用いる作業者が、解析結果データと基準データとの比較を行う。なお、この比較は、演算処理部２１が行なってもよく、また、出力部２３には、解析結果データの他に、基準データ、及び解析装置８が求めた基準データとの比較結果が表示されてもよい。
この解析装置８によれば、グリースＧの粘弾性特性の評価基準となる基準データと、解析装置８が求めた解析結果データとの比較が可能となり、生産したグリースＧの品質確認を容易に行うことができる。
【００３３】
解析装置８が求める前記指標（解析結果データ）について説明する。なお、以下において、処理を行う主体が特に記載されていない場合、その処理は解析装置８（演算処理部２１）が行う。
図３（ａ）は、解析装置８が取得した信号ｉを波形として示したグラフである。この波形は、演算処理部２１によって生成される。この波形は、信号ｉのレベルの時間変化を示しており、信号ｉは時間の経過と共に減衰している。つまり、このグラフによれば、グリースＧを一面１１側に塗布した板部材５に対して鋼球６を衝突させ、これにより発生した音が減衰していることを意味する。
【００３４】
図３（ｂ）は、図３（ａ）に示す波形データを解析装置８が更に処理して得たデータのグラフであり、横軸は時間を示し、縦軸は信号ｉのレベル（大きさ）、つまり、取得器７が取得した板部材５からの音のレベル（大きさ）を示している。信号ｉのレベルを、例えば、信号ｉの電圧値とすることができる。
なお、図３（ｂ）中の実線は、実際の音のレベルに基づくデータを示しており、点線は、この実際の音のレベルから求められた解析用のデータを示している。この点線は、前記実際の音のレベルに基づくデータのうち、データ取得開始から所定時間経過までの間に含まれるデータのみを用いて、レベルの低下を直線近似したデータを示している。なお、この近似処理を行うことの意義は、データ開始から所定時間経過までに含まれるデータは、信頼性が高いが、所定時間が経過すると信頼性が低くなるためである。
【００３５】
ここで、図４（ａ）は、同じ評価システムを用いて同様に板部材５に対して鋼球６を衝突させ、これにより発生した音に基づく信号ｉの時間経過を示しているが、この図４のグラフは、板部材５にグリースＧを全く塗布していない状態の場合である。
図４（ｂ）は、図４（ａ）に示す波形データを解析装置８が更に処理して得たデータのグラフであり、図３（ｂ）の場合と同様に、信号ｉのレベルの低下が直線近似されている。
【００３６】
解析装置８は、信号ｉのレベルが所定のレベルまで低下するまでの時間（残響時間）を、前記指標（解析結果データ）として求める機能を有している。本実施形態では、前記所定のレベルは６０ｄＢである。つまり、信号ｉの取得開始からその信号ｉのレベルが６０ｄＢ低下するまでの時間を、解析結果データとして求めている。
板部材５にグリースＧを塗布した場合（図３（ｂ）の場合）、その時間は、１５７ミリ秒であるのに対して、板部材５にグリースＧを塗布していない場合（図４（ｂ）の場合）、その時間は、２２８ミリ秒である。つまり、板部材５にグリースＧを塗布した場合の方が、音の減衰が早いことがわかり、この指標（前記時間）によれば、グリースＧのダンピング性能（振動、騒音を抑制する性能）の評価を行うことが可能となる。なお、図３（ａ）と図４（ａ）とを比較しても、板部材５にグリースＧを塗布した場合の方が、信号ｉの収束は早い。出力部２３は、図３及び図４に示すデータも出力可能である。
【００３７】
そして、前記のとおり、適切なダンピング性能を有しているグリースＧを板部材５に塗布して、これに鋼球６を衝突させ、これにより取得された信号ｉから得られたデータ（信号ｉのレベルが６０ｄＢ低下するまでの時間）を、基準データとして取得し、この基準データを記憶部２２に記憶させる。そして、その後、実際に生産したグリースＧについて、信号ｉのレベルが６０ｄＢ低下するまでの時間（解析結果データ）を求め、この解析結果データと、前記基準データとを比較することにより、生産したグリースＧの評価を行うことが可能となる。この解析処理によれば、グリースのダンピング性能の評価に役立てることが可能となる。
【００３８】
図５は、解析装置８が求める前記指標（解析結果データ）の他の例を説明するためのグラフである。図５に示すグラフにおいて、横軸は時間を示し、縦軸は信号ｉのレベル（大きさ）、つまり、取得器７が取得した板部材５からの音のレベル（大きさ）を示している。このグラフは、前記フィルタ２４によって、信号ｉの高周波成分を除去した信号に基づいて生成されており、解析装置８は、信号ｉのレベルを、図５に示す波形ｆとして取得することができる。
【００３９】
そして、解析装置８は、この信号ｉから得られる波形の減衰に対応するデータを、前記指標（解析結果データ）として求める。前記波形の減衰に対応するデータとして、波形の極大値を通過する曲線δ（又はその曲線δを示す関数のパラメータ）を求める。この曲線δ（又は前記パラメータ）を求めることによって、信号ｉの減衰性、つまり、グリースＧによる減衰性能を求めることができ、この結果、グリースＧのダンピング性能を評価することが可能となる。
【００４０】
さらに、このような曲線δ（又は前記パラメータ）についての基準データを、記憶部２２に記憶させておき、この基準データと、実際に生産したグリースＧの解析結果データとを比較することにより、生産したグリースＧの評価を行うことが可能となる。出力部２３は、図５に示すデータも出力可能である。
【００４１】
また、解析装置８は、前記指標を、複数の項目について取得してもよい。つまり、図３により説明した残響時間、及び図５に示す場合の前記曲線δ（又は前記パラメータ）を取得してもよい。この場合、複数の指標を併せることにより、複数の観点からのダンピング特性の評価に役立てることができる。
【００４２】
〔板部材５の支持構造の他の例について〕
図１に示す評価システムでは、板部材５をワイヤ等からなる線状部材９によって吊り下げた支持構造が採用されている。図６は、他の支持構造により板部材５を支持した場合の評価システムの図である。なお、図１に示す評価システムと比較すると、図６に示す評価システムは、支持構造のみが異なり、他の構成については同じであり、ここでは同じ構成についての説明は省略する。
【００４３】
図６に示す支持構造では、板部材５を支持台１０に載せて支持している。支持台１０は、多孔質からなる。例えば、支持台１０を多孔質性のポリウレタン樹脂により成形する。そして、この支持台１０の上に、グリースＧを塗布した板部材５を載せて支持する。なお、グリースＧは板部材５の一面１１側に塗布されており、更に、この一面１１は、支持台１０と接触する面となっている。そして、この板部材５の他面１２側、つまり、上面側に対して鋼球６を落下させる。支持台１０は、板部材５を傾斜させた状態として支持することができる形状を有している。
【００４４】
このように、図６に示す評価システムは、板部材５を、グリースＧが塗布されている一面１１側を下にして、載せて保持する多孔質からなる支持台１０を備えており、この支持台１０による支持構造によれば、比較的低い周波数の音を板部材５から発生させることができる。つまり、比較的高い周波数を支持台１０によって弱めることが可能となり、比較的に低い周波数の音を取得して解析装置８は解析を行うことが可能となる。つまり、この場合、前記フィルタ２４を省略することも可能となり、解析装置８の構成を簡単にすることが可能となる。
【００４５】
なお、図１に示す評価システムのように、ワイヤ等の線状部材９を用いた支持構造の場合、鋼球６が衝突した板部材５における自由な振動が制限され難い状態で、板部材５を支持することができる。そして、グリースＧの特性の評価に好適な周波数帯の振動を、前記フィルタ２４を用いて抽出し、解析に役立てることが可能となる。
【００４６】
〔グリースの粘弾性特性の評価方法について〕
前記各実施形態の評価システムによって実行されるグリースＧの粘弾性特性の評価方法は、次のとおりとなる。
すなわち、試料となるグリースＧを板部材５の一面１１側に塗布し、この板部材５の他面１２側に対して衝撃力を付与することにより、この板部材５から出力される音を、板部材５と非接触の状態で取得し、取得した音のレベルに応じて出力された信号ｉを解析して、グリースＧの粘弾性特性を評価するための指標を求める。
【００４７】
この評価方法によれば、グリースＧの特性の評価を簡便な手段によって実現することが可能となる。そして、グリースＧをバッチ方式で生産する場合において、バッチ毎の品質調整（例えば、増稠剤の調整）を行うことが可能となる。また、この評価方法は、バッチ毎に生産したグリースＧの粘弾性特性を比較するために好適な方法であり、相対的にその特性を比べてバッチ毎のグリースＧを評価することが可能となる。特にダンピング特性の高いグリースＧを生産するために効果的な評価方法となる。
また、板部材５及び鋼球６は同じものを使用し、更に、同じ条件でこの鋼球６を板部材５に衝突させることで、板部材５に作用させるエネルギーは同じである。そして、板部材５に塗布するグリースＧが異なることで、その板部材５において発生した応答（音）が異なり、その応答に基づいてグリースＧの特性を評価することが可能となる。
【００４８】
なお、仮に、図示しないが、板部材５にピックアップセンサを取り付け、鋼球６を衝突させた板部材５の振動を、この板部材５と接触した状態にある前記ピックアップセンサが計測し、その板部材５に塗布されているグリースＧの特性（ダンピング特性）を解析する場合、ピックアップセンサの影響により、その解析は正確性に欠けるおそれがある。しかし、前記各実施形態の評価システム、及び評価方法によれば、板部材５から出力される音を、この板部材５と非接触の状態で取得器７が取得することから、その板部材５に塗布されているグリースＧの特性（ダンピング特性）を正確に解析することが可能となる。
【００４９】
本発明の評価装置は、図示する形態に限らず本発明の範囲内において他の形態のものであってもよい。例えば、前記実施形態では、衝突体として鋼球６を採用したが、鋼球６以外であってもよく、例えばハンマーのような部材であってもよい。そして、この場合であっても、板部材５に対して衝突体を衝突させる条件、つまり、板部材５に与えるエネルギーは、グリースＧの評価毎に同じとなる（再現性がある）ようにする必要がある。
【符号の説明】
【００５０】
５：板部材    ６：鋼球（衝突体）    ７：取得器
８：解析装置    ９：線状部材    １０：支持台
１１：一面    １２：他面    ２２：記憶部
２３：出力部    ２４：フィルタ    Ｇ：グリース    ｉ：信号
【図１】
2015014566.tif 000003
【図２】
2015014566.tif 000004
【図５】
2015014566.tif 000005
【図６】
2015014566.tif 000006
【図７】
2015014566.tif 000007
【図３】
2015014566.tif 000008
【図４】
2015014566.tif 000009